КОМПОЗИЦИЯ, ВКЛЮЧАЮЩАЯ СОПОЛИАМИД И СШИТЫЙ ПОЛИОЛЕФИН

1. Композиция, содержащая:
- от 45 до 95% масс. относительно суммарной массы композиции полуароматического сополиамида, содержащего, по меньшей мере, два различных звена, соответствующего следующей общей формулы:
А/Х.Т, в которой
А выбран из звена, полученного из аминокислоты, звена, полученного из лактама, и звена, соответствующего формуле (Са-диамин)·(Cb-дикислота), где а означает число атомов углерода в диамине, и b означает число атомов углерода в дикислоте, причем а и b каждый имеют значения между 4 и 36,
Х.Т означает звено, полученное поликонденсацией Сх-диамина и терефталевой кислоты, где х означает число атомов углерода в Сх-диамине, причем х имеет значения между 4 и 36,
причем указанный сополиамид имеет показатель полидисперсности, обозначаемый Ip, меньше чем или равный 3,5 при измерении с помощью гельпроникающей хроматографии,
причем сополиамид имеет содержание концевых аминогрупп цепи между 0,020 и 0,058 мэкв/г; и
- от 5 до 55% масс.относительно суммарной массы композиции, по меньшей мере, одного сшитого полиолефина, находящегося в форме фазы, диспергированной в матрице, образованной сополиамидом А/Х.Т, причем указанная дисперсная фаза образована по реакции:
- продукта (А), содержащего ненасыщенный эпоксид,
- продукта (В), содержащего ангидрид ненасыщенной карбоновой кислоты или поликарбоновую кислоту, и возможно,
- продукта (С), содержащего ненасыщенную карбоновую кислоту или α,ω-аминокарбоновую кислоту.
2. Композиция по п.1, отличающаяся тем, что сополиамид имеет показатель полидисперсности от 2 до 3,5.
3. Композиция по п.1 или 2, отличающаяся тем, что сополиамид имеет содержание концевых аминогрупп цепи от 0,030 до 0,050 мэкв/г.
4. Композиция по п.1 или 2, отличающаяся тем, что сополиамид имеет температуру плавления больше чем 240°С, преимущественно от 240 до 310°С и предпочтительно от 260 до 280°С.
5. Композиция по п.1 или 2, отличающаяся тем, что звено А имеет алифатическую природу.
6. Композиция по п.1 или 2, отличающаяся тем, что звено Х означает диамин, содержащий от 9 до 18 атомов углерода.
7. Композиция по п.1 или 2, отличающаяся тем, что сополиамид выбран из 11/10.Т, 12/10.Т, 6.10/10.Т, 6.12/10.Т, 10.10/10.Т, 10.12/10.Т, 12.12/10.Т, 11/10.Т/12, 11/10.Т/6, 12/10.Т/6, 11/10.T/10.I, 11/10.Т/10.6, 11/10.Т/6.Т, 12/10.T/10.I, 12/10.Т/10.6 и 12/10.Т/6.Т.
8. Композиция по п.1 или 2, отличающаяся тем, что относительно суммарной массы композиции:
- массовая доля продукта (А) составляет от 2 до 15% масс.,
- массовая доля продукта (В) составляет от 3 до 40% масс., и
- массовая доля продукта (С) составляет от 0 до 12% масс.
9. Композиция по п.1 или 2, отличающаяся тем, что композиция содержит до 20% масс., по меньшей мере, одного дополнительного полимера, выбранного из алифатического полиамида, несшитого полиолефина, фторполимера, полифениленсульфида, полифениленоксида и блок-сополимера полиамид-простой эфир.
10. Композиция по п.1 или 2, отличающаяся тем, что она содержит, по меньшей мере, одну добавку, выбранную из ариламидов, волокон, светостабилизаторов, в частности УФ-стабилизаторов и/или термостабилизаторов, пластификаторов, красителей, смазок для форм, антипиренов, обычных наполнителей, таких как тальк, стекловолокна, нанонаполнители, пигменты, оксиды металлов, металлы; повышающих ударную прочность модифицирующих добавок, поверхностно-активных веществ, оптических блескообразователей, антиоксидантов и натуральных восков, а также их смесей.
11. Композиция по п.3, отличающаяся тем, что сополиамид имеет температуру плавления больше чем 240°С, преимущественно от 240 до 310°С и предпочтительно от 260 до 280°С.
12. Композиция по п.3, отличающаяся тем, что звено А имеет алифатическую природу.
13. Композиция по п.4, отличающаяся тем, что звено А имеет алифатическую природу.
14. Композиция по п.3, отличающаяся тем, что звено Х означает диамин, содержащий от 9 до 18 атомов углерода.
15. Композиция по п.4, отличающаяся тем, что звено Х означает диамин, содержащий от 9 до 18 атомов углерода.
16. Композиция по п.5, отличающаяся тем, что звено Х означает диамин, содержащий от 9 до 18 атомов углерода.
17. Композиция по п.3, отличающаяся тем, что сополиамид выбран из 11/10.Т, 12/10.Т, 6.10/10.Т, 6.12/10.Т, 10.10/10.Т, 10.12/10.Т, 12.12/10.Т, 11/10.T/12, 11/10.Т/6, 12/10.Т/6, 11/10.T/10.I, 11/10.Т/10.6, 11/10.Т/6.Т, 12/10.T/10.I, 12/10.Т/10.6 и 12/10.Т/6.Т.
18. Композиция по п.3, отличающаяся тем, что относительно суммарной массы композиции:
- массовая доля продукта (А) составляет от 2 до 15% масс.,
- массовая доля продукта (В) составляет от 3 до 40% масс., и
- массовая доля продукта (С) составляет от 0 до 12% масс.
19. Композиция по п.3, отличающаяся тем, что композиция содержит до 20% масс., по меньшей мере, одного дополнительного полимера, выбранного из алифатического полиамида, несшитого полиолефина, фторполимера, полифениленсульфида, полифениленоксида и блок-сополимера полиамид-простой эфир.
20. Композиция по п.3, отличающаяся тем, что она содержит, по меньшей мере, одну добавку, выбранную из ариламидов, волокон, светостабилизаторов, в частности УФ-стабилизаторов и/или термостабилизаторов, пластификаторов, красителей, смазок для форм, антипиренов, обычных наполнителей, таких как тальк, стекловолокна, нанонаполнители, пигменты, оксиды металлов, металлы; повышающих ударную прочность модифицирующих добавок, поверхностно-активных веществ, оптических блескообразователей, антиоксидантов и натуральных восков, а также их смесей.
21. Способ получения композиции по любому из пп.1-20, отличающийся тем, что композицию получают смешением в расплаве всех ингредиентов.
22. Применение композиции по любому из пп.1-20 для изготовления порошка, гранул, однослойной структуры или, по меньшей мере, одного слоя многослойной структуры.
23. Применение по п.22, отличающееся тем, что порошок, гранулы, однослойная структура или многослойная структура находятся в форме волокон, пленки, трубы, элементарных нитей, формованного изделия, трехмерного изделия, полученного технологией агломерации порошка за счет индуцируемого излучением плавления или спекания, полого элемента или детали, полученной инжекционным формованием.
24. Применение по п.22 или 23 в качестве добавки и/или наполнителя в краски; в покрытиях, в антикоррозионных композициях, в антиабразивных композициях; в технологиях порошковой агломерации путем индуцируемого излучением плавления или спекания для производства изделий; для бумаги; в гелях для электрофореза; в многослойных композитных материалах; в упаковочной промышленности; в индустрии игрушек; в текстильной промышленности; автомобильной промышленности; электронной промышленности; косметической промышленности; фармацевтической промышленности и парфюмерной промышленности.
25. Применение по п.23, в качестве добавки в покрытия с улучшенной термостойкостью для металлических деталей, используемых при транспортировке текучих сред; в покрытиях с улучшенной термостойкостью для металлических деталей, используемых в автомобильной области, под капотом двигателя и/или в промышленной области, в компонентах двигателя.